(57)【要約】【課題】クリーニングすることによりカーペット上の汚れが取れ易いカーペットを提供すること、また、カーペット上の汚れが目立たないカーペットを提供すること。【解決手段】１本の太さが１６００デニール以上３５００デニール以下の撚糸が、６．４５×１０−４ｍ２当たり６４本以上１５０本以下の密度で上方に向かって刺し込まれている又は織り込まれているカーペットであって、該撚糸が、ＪＩＳ  Ｌ  ０１０５に基づいて測定された水分率が０．５％以下の繊維からなるフィラメントが撚られてなるものであって、該フィラメント１本の太さが５デニール以上２００デニール以下であることを特徴とするカーペット。【選択図】図２
2013165792.tif 000002
【特許請求の範囲】
【請求項１】
１本の太さが１６００デニール以上３５００デニール以下の撚糸が、６．４５×１０−４ｍ２当たり６４本以上１５０本以下の密度で上方に向かって刺し込まれている又は織り込まれているカーペットであって、該撚糸が、ＪＩＳ  Ｌ  ０１０５に基づいて測定された水分率が０．５％以下の繊維からなるフィラメントが撚られてなるものであって、該フィラメント１本の太さが５デニール以上２００デニール以下であることを特徴とするカーペット。
【請求項２】
上記繊維が、着色剤を含有する材料を紡糸して得られた原着糸である請求項１に記載のカーペット。
【請求項３】
上記撚糸が、横方向に２．５４×１０−２ｍ当たり８本以上１５本以下で、かつ、縦方向に２．５４×１０−２ｍ当たり８本以上１５本以下で上方に向かって刺し込まれている又は織り込まれている請求項１又は請求項２に記載のカーペット。
【請求項４】
上記水分率が０．５％以下の繊維の材料が、ポリエステル、ポリエチレン又はポリプロピレンである請求項１乃至請求項３の何れかの請求項に記載のカーペット。
【請求項５】
上記撚糸が、モノフィラメントが撚られてなるものである請求項１乃至請求項４の何れかの請求項に記載のカーペット。
【請求項６】
ＪＩＳ  Ｌ  ０１０５に基づいて測定された水分率が０．５％以下の繊維からなる太さが５デニール以上２００デニール以下フィラメントが撚られてなり、太さが１６００デニール以上３５００デニール以下の撚糸を、６．４５×１０−４ｍ２当たり６４本以上１５０本以下の密度で、基布に刺し込む又は織り込むことを特徴とするカーペットの製造方法。
【発明の詳細な説明】
【技術分野】
【０００１】
本発明はカーペットに関し、更に詳しくは、特定の材質でできた細いフィラメントを用い、撚糸の密度を上げること等によって、汚れを取れ易くし、また、汚れが目立たないようにしたカーペットに関する。
【背景技術】
【０００２】
カーペットは、廊下や部屋の床の上、自動車等の乗り物内等に敷かれ、その上にいる人に、消音効果、保温効果、歩き易さ、疲れ難さ、安らぎ、高級感等を与える。
しかし、飲食物等がその上に落ちると、その汚れが目立ち易く、また、その汚れが落ち難くシミとなって永久に残る場合が多い。特に汚れを長時間そのままの状態で放置すると、如何なる洗剤、クリーニング装置、除去方法等を用いても、汚れを取り除くことができない場合が多い。
【０００３】
特に、ホテル、旅館、飲食店等のサービス場所では、一般に、飲食物等がカーペットの上に落ちてから、従業員等がそのことに気付くまでに時間がかかり、気付いた時点では、汚れを取り除くことが極めて難しくなっていることが多い。そして、一旦、その汚れがシミとなってカーペットに残ってしまうと、不潔であるのと共に品格が落ちるので、カーペットを広い範囲に亘って全て取り換えなければならなくなり、コストがかかるという問題があった。
【０００４】
かかる問題点に対して、カーペットに付いた汚れを容易にとれるようにする技術としては、カーペットのパイルの表面に特定の処理を施す方法（特許文献１、２、３、５）、カーペットのパイルの材質を特定のものにする方法（特許文献２、６）、カーペットのパイルを構成する繊維の構造を特定のものにする方法（特許文献４）、繊維の断面を特定の形状のものにすると共に特定の表面処理や特定のパイルの物性を組み合わせる方法（特許文献３、７）等が知られている。
【０００５】
しかしながら、これらの方法は、パイル等に化学的な処理を施したり、パイルを特定の物性にしたりすることによって、汚れを付き難くした（防汚性を向上させた）ものであり、汚れの取れ易さに関して十分ではなかった。
特に、着色した飲食物が大量にカーペット上に落ち、長時間そのまま放置されたような汚れの除去には全く不十分であった。
【０００６】
また、公知技術では、主にパイルの防汚性の向上に注力しており、カーペット上の汚れを目立たなくする又は見えなくすることに関する公知技術は殆どなかった。
【０００７】
カーペットの取り換え期間の延長（表面の綺麗さの持続）への要求は、ますます高くなってきているが、上記公知技術では、汚れの取れ易さについても、汚れの目立ち難さについても不十分であり、更なる改善が望まれていた。
【先行技術文献】
【特許文献】
【０００８】
【特許文献１】特開平６−０２２８４０号公報
【特許文献２】特開平７−２５８９５８号公報
【特許文献３】特開平９−０６７７７４号公報
【特許文献４】特開平１０−２７３８３９号公報
【特許文献５】特開２００３−２６５３０１号公報
【特許文献６】特開２００５−０２３４９５号公報
【特許文献７】特開２０００−０９６３７５号公報
【発明の概要】
【発明が解決しようとする課題】
【０００９】
本発明は、上記背景技術に鑑みてなされたものであり、その課題は、クリーニングすることによりカーペット上の汚れが取れ易いカーペットを提供することにあり、また、カーペット上の汚れが、クリーニング後でもクリーニング前であっても目立たないカーペットを提供することにある。
【課題を解決するための手段】
【００１０】
本発明者は、上記の課題を解決すべく鋭意検討を重ねた結果、パイルを形成する撚糸の一本一本のフィラメントを特定の範囲の太さに限定し、かつ、フィラメントの繊維を特定の物性を有する材質に限定し、かつ、カーペット製造時の撚糸の密度を特定の範囲にすることによって一本一本のフィラメントのカーペット上での密度を高くすること等によって、汚れを取れ易くし、また、汚れを目立たなくできることを見出して、本発明を完成するに至った。
【００１１】
すなわち、本発明は、１本の太さが１６００デニール以上３５００デニール以下の撚糸が、６．４５×１０−４ｍ２当たり６４本以上１５０本以下の密度で上方に向かって刺し込まれている又は織り込まれているカーペットであって、該撚糸が、ＪＩＳ  Ｌ  ０１０５に基づいて測定された水分率が０．５％以下の繊維からなるフィラメントが撚られてなるものであって、該フィラメント１本の太さが５デニール以上２００デニール以下であることを特徴とするカーペットを提供するものである。
【００１２】
また、本発明は、ＪＩＳ  Ｌ  ０１０５に基づいて測定された水分率が０．５％以下の繊維からなる太さが５デニール以上２００デニール以下フィラメントが撚られてなり、太さが１６００デニール以上３５００デニール以下の撚糸を、６．４５×１０−４ｍ２当たり６４本以上１５０本以下の密度で、基布に刺し込む又は織り込むことを特徴とするカーペットの製造方法を提供するものである。
【発明の効果】
【００１３】
本発明によれば、前記問題点や課題を解決し、クリーニングをすることにより汚れが取れ易いカーペットを提供することができる。
特に、飲食物等の汚れ原因物がカーペット上に落ちた場合であっても、通常のクリーニングによって汚れが取れ易いカーペットを提供することができる。
また、カーペット上に汚れ原因物が落ちたことを長時間気付かずに放置され長時間経過後にクリーニングした場合であっても、通常のクリーニングによって汚れが取れ易いカーペットを提供することができる。
【００１４】
また、汚れ原因物がカーペット上に落ちた場合、クリーニング前、すなわち該汚れ原因物除去前であっても、カーペット上の汚れが目視で確認し難いカーペットを提供することができる。
特に、上記汚れ原因物が、例えば、コーヒー、紅茶、ジュース、コーラ等の粘度が低い着色液体の場合には、クリーニングしなくても、かかる汚れ原因物がパイル（毛足）の下方に容易に移動すること等によって、カーペットの上から見ただけでは汚れが目立たなくなるカーペットを提供することができる。
【００１５】
また、上記汚れ原因物が、着色濃度が濃い又は粘度が高いものの場合には、カーペット表面に凝固した汚れ原因物が、通常のクリーニングによって除去し易く、更に、クリーニングに用いた洗浄液等からなる「汚れ原因物が希釈された液体」も、パイルの下方に移動し易いので、クリーニングによって表面の汚れを目立たなくできるカーペットを提供することができる。
【００１６】
本発明のカーペットは、汚れ原因物がカーペット上に落ちてからその発見までに時間が経ってしまうことの多いホテル、旅館、飲食店等のサービス場所において特に効果を発揮する。また、汚れ原因物を目立たなくしさえすればよい上記サービス場所において特に効果を発揮する。また、カーペット専用の業務用クリーニング装置を用いることによってでも汚れを目立たなくすればよい上記サービス場所において特に効果を発揮する。
【図面の簡単な説明】
【００１７】
【図１】実施例１のカーペット０１の上に汚れ原因物を置き、評価例１の１５日後のクリーニング前の写真であり、また、クリーニング前に目視観察する評価例２の写真でもある。
【図２】実施例１のカーペット０１の上に汚れ原因物を置き、１５日後に評価例１に従ってクリーニングした後の写真である。
【図３】比較例１のカーペット０２の上に汚れ原因物を置き、評価例１の１５日後のクリーニング前の写真であり、また、クリーニング前に目視観察する評価例２の写真でもある。
【図４】比較例１のカーペット０２の上に汚れ原因物を置き、１５日後に評価例１に従ってクリーニングした後の写真である。
【発明を実施するための形態】
【００１８】
以下、本発明について説明するが、本発明は、以下の具体的形態に限定されるものではなく、技術的思想の範囲内で任意に変形することができる。
【００１９】
本発明は、
１本の太さが１６００デニール以上３５００デニール以下の撚糸が、６．４５×１０−４ｍ２当たり、すなわち１平方インチ当たり（per  square  inch）、６４本以上１５０本以下の密度で上方に向かって刺し込まれている又は織り込まれているカーペットであって、
該撚糸が、ＪＩＳ  Ｌ  ０１０５に基づいて測定された水分率が０．５％以下の繊維からなるフィラメントが撚られてなるものであって、
該フィラメント１本の太さが５デニール以上２００デニール以下であることを特徴とするカーペットである。
【００２０】
本発明のカーペットは、太さが１６００デニール以上３５００デニール以下の撚糸を、１平方インチ当たり、６４本以上１５０本以下の密度で上方に向かって、刺し込んだり植え付けたり織り込んだりして製造されるものである。
【００２１】
該撚糸の太さは、１６００デニール以上３５００デニール以下が必須であるが、１８０００デニール以上３３００デニール以下が好ましく、２０００デニール以上３１００デニール以下がより好ましく、２２００デニール以上２９００デニール以下が特に好ましい。
【００２２】
一本の撚糸の太さが太すぎると、後述するタフトカーペットであっても織カーペットであっても製造し難くなる場合あり、１本の太さが１００デニールを超えたフィラメントの撚糸の場合、特に毛細管現象における毛細管の直径が大きすぎて役目を果たさなくなる場合がある。
一方、一本の撚糸の太さが細すぎると、撚糸同士の間隔が開くため、撚糸を構成するフィラメント同士の間隔も開き、その結果、撚糸同士又は撚糸を構成するフィラメント同士が液体の汚れ原因物に対して及ぼす毛細管現象が生じ難くなり、結果として、クリーニング前後で、特にクリーニング前において、カーペットの上から汚れが目立たなくなるという本発明の効果が発揮されない場合がある。また、パイル（毛足）の倒れが生じる場合がある。
【００２３】
本発明のカーペットの種類は特に限定はなく、撚糸を基布に刺し込むこと若しくは植え付けることによって製造されるタフトカーペットでも、横糸と縦糸とで形成されたものに撚糸を織り込むことによって製造される織カーペットでもよい。また、織カーペットは、ウィルトン織でもアキスミンスター織でもよく、ウィルトン織はシングルウィルトン織でもウィルトンダブルフェイス織でもよい。
【００２４】
また、本発明のカーペットの種類は、ループカーペットでもカットカーペットでもよいが、本発明の効果が発揮され易い、特に汚れの取れ易さ、汚れの目立ち難さ等の点から、カットカーペットであることが好ましい。原理は限定される訳ではないが、カットカーペットの方が毛細管現象を生じさせるために有利であると考えられる。
【００２５】
毛足（パイル）の長さは特に限定はないが、ループカーペットの場合は、３〜１０ｍｍが好ましく、４〜９ｍｍがより好ましく、５〜８ｍｍが特に好ましい。カットカーペットの場合は、５〜１２ｍｍが好ましく、６〜１１ｍｍがより好ましく、７〜１０ｍｍが特に好ましい。
毛足（パイル）の長さが短すぎると、粘度が低い液体の汚れ原因物の場合や、汚れ原因物が希釈されたクリーニング液がパイルの下方に移動すること等によって、カーペットの上から見ただけでは汚れが目立たなくなる本発明の効果が奏されない場合がある。
一方、長すぎると、歩き難かったりコスト的に無駄になったりする場合がある。
【００２６】
本発明のカーペットには、下部にバッキングはあってもなくてもよい。バッキングはなくてもカーペットの下部に液体である汚れ原因物や着色したクリーニング液が移動し、汚れが見え難くなるが、バッキングがあると、液体である汚れ原因物や着色したクリーニング液が該バッキングに吸収されて、更にカーペットの上から汚れがより見え難くなる。
バッキングが存在する場合、その種類は特に限定はなく、織布でも不織布でもよい。また、材質は限定されないが、麻であることが液体の吸収性が高いことから特に好ましい。
本発明においては、バッキングはあってもなくてもよいが、麻のバッキングがあると、カーペットの下部に毛細管現象で移動した液体がそこに吸収されて、更に汚れが見え難くなるために特に好ましい。
【００２７】
本発明における「撚糸」には、極強撚糸、強撚糸、中撚糸、甘撚糸、撚られていない糸の何れも含まれ、セット糸もノンセット糸も含まれる。
撚りが強すぎると、フィラメント同士が撚られてねじれるので、毛細管現象における毛細管に該当する部分がねじれて、本発明の効果が薄らぐ場合がある。従って、好ましくは撚られていないものであり、特に好ましくはインターミングル製法による撚糸である。本発明おいては、フィラメントとフィラメントとをできるだけ平行にすることが好ましく、そのため、更に好ましくはノンセット糸である。
「インターミングル製法」とは、フィラメントに撚りをかけないでエアーで交絡させて糸を製造する方法である。
【００２８】
本発明においては、フィラメントを仮撚りした糸を用い、かかる糸を何本か揃えて「撚糸」としてもよい。すなわち、本発明における「撚糸」には、フィラメント又はフィラメントを仮撚りした糸を何本か揃えたものも含まれる。
例えば、５デニール以上２００デニール以下のフィラメントを、３本以上３０本以下揃えて糸とし、それを２本以上６本以下で撚った「撚糸」も、コスト的に有利であったり、製造や加工がし易かったりするので好適に用いられる。
本発明における「撚糸」には、マルチフィラメント糸や、マルチフィラメント糸を何本か揃えたものも含まれる。
【００２９】
本発明のカーペットは、上記撚糸が、６．４５×１０−４ｍ２当たり（すなわち、１平方インチ当たり（per  square  inch））、６４本以上１５０本以下の密度で上方に向かって刺し込まれている又は織り込まれていることが必須である。すなわち、本発明のカーペットは、６４粒（ドット）／inch２〜１５０粒（ドット）／inch２であることが必須である。
【００３０】
撚糸の密度は、６．４５×１０−４ｍ２当たり（１平方インチ当たり）、７４本以上１４４本以下が好ましく、８１本以上１３４本以下がより好ましく、９７本以上１３０本以下が特に好ましい。
撚糸の密度が小さすぎると、撚糸同士の間隔が開くため、撚糸を構成するフィラメント同士の間隔も開き、汚れ原因物が液体の場合に毛細管現象が出難くなり、結果として、カーペットの上から汚れが目立たなくなるという本発明の効果が発揮されない場合がある。
一方、撚糸の密度が大きすぎると、製造し難い場合等がある。
【００３１】
本発明のカーペットがタフトカーペットのときは、上記密度で撚糸を基布に刺し込むことによって製造され、本発明のカーペットが織カーペットのときは、上記密度で撚糸を織り込むことによって製造される。
【００３２】
上記撚糸が、横方向（Gauge）に、２．５４×１０−２ｍ当たり（１インチ当たり）８本以上１５本以下で、かつ、縦方向（Stech）に、２．５４×１０−２ｍ当たり（１インチ当たり）８本以上１５本以下で上方に向かって刺し込まれている又は織り込まれていることが好ましい。
横方向、縦方向共に、２．５４×１０−２ｍ当たり（１インチ当たり）、より好ましくは９本〜１３本であり、特に好ましくは１０本〜１２本である。
横方向でも縦方向でも、少なすぎると、上記した密度が小さすぎるときと同様の場合があり、一方、多すぎると、上記した密度が大きすぎるときと同様の場合がある。
【００３３】
本発明のカーペットは、上記撚糸が、ＪＩＳ  Ｌ  ０１０５に基づいて測定された水分率が０．５％以下の繊維からなるフィラメントから得られるものであることが必須である。ＪＩＳ  Ｌ  ０１０５では、予備乾燥は５０℃で１時間、絶乾温度は１０５℃で行なうことになっている。
「ＪＩＳ  Ｌ  ０１０５」は、繊維製品の物理試験方法通則であり、２００６年に改正され、２０１０年に確認されたものである。
【００３４】
水分率は０．５％以下が必須であるが、０．４％以下が好ましく、０．２％以下がより好ましく、０．０％が特に好ましい。
また、上記フィラメントは、ＪＩＳ  Ｌ  ０１０５において定められた「公定水分率」が、上記範囲である繊維からなることが望ましい。
２種類以上の繊維からなるときは、かかる「２種類以上の繊維」全体としての水分率が採用される。公定水分率は、２種類以上の繊維からなる場合、それぞれの繊維の公定水分率の混合比で重みを付けた相加平均が採用される。
【００３５】
水分率又は公定水分率が高すぎると、クリーニングによっても汚れが取れ難く、シミとなって目視できるようになってしまう。また、低粘度で着色が薄い液体でも、カーペット上に落ちると、クリーニング前に目視できなくなることはない。
一方、水分率又は公定水分率が上記範囲であると、クリーニングによって、長期間放置された汚れであっても取れ易く、また、汚れ原因物がコーヒー、ジュース、茶、ワイン、コーラ等の粘度が低い液体であれば、クリーニングしなくても、かかる液体がパイルの下方に容易に移動すること等によって、カーペットの上から見ただけでは汚れが目視できなくなる。
【００３６】
本発明におけるフィラメントは、天然繊維より化学繊維からなることが好ましい。天然繊維には、そもそも水分率が０．５％以下のものが殆どなく、天然繊維では、本発明の前記した効果が得られない場合がある。
【００３７】
水分率が０．５％以下の繊維としては、具体的には、例えば、ポリエチレンテレフタレート、ポリ乳酸等のポリエステル繊維；ポリエチレン、ポリプロピレン等のポリオレフィン繊維；ポリ塩化ビニル等のビニル系繊維；ガラス繊維、金属繊維等の無機繊維；炭素繊維等が挙げられる。
【００３８】
汚れの取れ易さ、汚れの見えなくなり易さ、色（無色である）、着色性（紡糸前に樹脂に配合することも含めて着色し易い）、カーペットにしたときの感触、耐薬品性、耐摩耗性、耐候性等などから、繊維の材料は、好ましくは、ポリエステル、ポリエチレン又はポリプロピレンである。
「ポリエチレン又はポリプロピレン」には、水分率が０．５％以下を維持する範囲で、若干の共重合成分が含まれていてもよく、ポリエチレンとポリプロピレンの共重合体でもよく、平均分子量、分子量分布、結晶化度、結晶構造等は特に限定はなく、カーペットとしたときの適性等から決められる。
【００３９】
ポリプロピレン等のポリオレフィンは、カーペットに関しては、殆どがニードルパンチカーペットの繊維として用いられている。「ニードルパンチカーペット」とは、短繊維を重ねて、多数の針（ニードル）の付いた機械で圧縮して刺し固めた不織布のカーペットであり、フィラメントを使用せず、パイル（毛足）がないものであり、それらの点で、本発明のカーペットとは態様が全く異なるものである。
ポリエチレン、ポリプロピレン等のポリオレフィンは、本発明のような形態のフィラメント（長繊維）を利用したカーペットには通常は使用されない。
【００４０】
上記「ポリエステル」は、水分率が０．５％以下を維持すれば、構成するジカルボン酸とジアルコールは特に限定はないが、テレフタル酸とエチレングリコールの縮合物（ポリエチレンテレフタレート（ＰＥＴ））が、汎用性の点から特に好ましい。水分率が０．５％以下を維持する範囲で、若干の共縮合成分が含まれていてもよく、平均分子量、分子量分布、結晶化度、結晶構造等は特に限定はなく、カーペットとしたときの適性等から決められる。
【００４１】
本発明のカーペットのパイル（毛足）はフィラメント（長繊維、filament）であり、ステープル（短繊維、staple）ではない。ポリエステル、ポリエチレン、ポリプロピレン等の化学繊維であっても、短くカットしてステープルとし、それを紡績して紡績糸としたものは、前記した好適な密度で生やしてカーペットとしても毛細管現象が好適に発揮されず、パイル（毛足）の上から下に、粘度が低い液体の汚れ原因物や、汚れ原因物が希釈されたクリーニング液が移動し難く、「カーペットの上から見ただけでは汚れが目立たなくなる」という本発明の効果が奏されない場合がある。また、汚れがクリーニングで除去し難く、長期間気付かずに放置されると、なおさら除去し難くなる。
【００４２】
本発明のカーペットは、撚糸を基布に刺し込んだり、横糸と縦糸とで形成されたものに撚糸を織り込んだりして製造されるが、該撚糸を構成するフィラメントは、１本の太さが５デニール以上２００デニール以下であることが必須である。
好ましくは１０デニール以上１００デニール以下であり、より好ましくは１２デニール以上７０デニール以下であり、特に好ましくは１５デニール以上３０デニール以下である。
【００４３】
フィラメント１本の太さが細すぎると、カーペットとしたときの耐久性、耐摩耗性等が劣る場合があり、パイル（毛足）の倒れが発生する場合がある。
一方、太すぎると、フィラメント同士の接触面積が小さくなり、毛細管現象が生じ難くなり、結果として、粘度が低い液体の汚れ原因物や、汚れ原因物が希釈されたクリーニング液がパイルの下方に移動し難くなり、カーペットの上から見ただけでは汚れが目立たなくなる本発明の効果が奏されない場合がある。また、フィラメント１本の太さが太すぎると、カーペットを製造し難くなったり、感触も悪いものになったりする場合がある。
【００４４】
本発明のカーペットにおいては、カーペットを構成するフィラメントの繊維が、着色剤を含有する材料を紡糸して得られた原着糸であることが好ましい。「原着糸」とは、「原液着色繊維」のことであり、紡糸工程前の段階で着色剤を含有した樹脂を溶融紡糸して作られる繊維を言う。フィラメントの中に着色剤が含有されており、無色のフィラメントに後から色を付ける「後染め」と対比されるものである。
【００４５】
原着糸の製造方法は特に限定はないが、例えば、予め着色剤を樹脂に分散させておいたマスターチップと、該マスターチップを希釈するための非着色の樹脂であるベースチップとを、溶融前のチップの段階において所定の比率で混合し、その後、混合チップを溶融紡糸する方法が好ましい。
【００４６】
原着糸であると、繊維の中に色素が入っているため、汚れ原因物が繊維の中に入り難くなり、クリーニングの後は勿論、クリーニング前でも、汚れの痕跡（シミ等）を見つけ難くなるので、本発明の前記効果と相乗効果が認められる。
更に、本発明のカーペットは、業務用クリーナー装置や専用の洗剤を用いることによって、汚れを除去できたり又は見え難くできたりするときに特に効果を発揮する。従って、フィラメントの内部にまで着色剤が含有されていて、どのようなクリーニング方法でも色が落ちないカーペットのときに特に相乗効果を発揮する。
また、原着糸であると、耐候堅牢性、クリーニング堅牢性、耐薬品性等にも優れる。
【００４７】
前記した通り、本発明における「撚糸」には、フィラメント又はフィラメントを仮撚りした糸を何本か揃えたものも含まれ、マルチフィラメント糸や、マルチフィラメント糸を何本か揃えたものも含まれるが、毛細管現象を好適に生じさせるために、カーペットにしたときに、１本１本のフィラメントがばらばらになり、それぞれ上に向かって真っすぐ生えていることが好ましい。
従って、マルチフィラメントが撚られて又は揃えられて「撚糸」となっているより、モノフィラメントが撚られて又は揃えられて「撚糸」となっている方が好ましい。
【００４８】
卷縮を付与した卷縮加工糸、及び、太さの変化、ループ若しくは節の変化、色の組み合わせ等の装飾的外観を加えた意匠糸（飾り撚り糸、撚溺糸等）より、卷縮の少ない糸、インターミングル製法による撚糸、又は、装飾的外観を加えていないノンヒートセット糸の方が、毛細管現象を好適に生じさせ、その結果、粘度が低い液体の汚れ原因物が見え難くなり、また、クリーニングの後に、汚れ原因物や、汚れ原因物が希釈されたクリーニング液がパイルの下方に移動し易くなり、汚れが目立たなくなるために好ましい。
【００４９】
本発明のカーペットが前記した優れた効果を示す作用・原理は明らかではないが、以下のことが考えられる。ただし本発明は、以下の作用効果の範囲に限定されるわけではない。
すなわち、本発明のカーペットにおいては、粘度が低い着色液体の場合には、それがパイルの下方に容易に移動すること等によって、クリーニングをしなくても上から見ただけでは汚れが目立たなくなることは、水分率が０．５％以下であって特定の太さのフィラメントが特定の密度以上で互いに接しつつ上に向かって並んでいることによって、毛細管現象が好適に生じ、粘度が低い着色液体はカーペットの下の方に移動するためと考えられる。
【００５０】
また、カーペット上の汚れ原因物を長時間放置した後にクリーニングした場合であっても汚れが取れ易いことは、水分率が０．５％以下であって特定の太さのフィラメントであり特定の太さの撚糸を用いることによって、フィラメントへの汚れ原因物の色が吸着し難いためと考えられる。また、フィラメントが特定の密度以上で互いに接しつつ上に向かって並んでいることによって、クリーンニングの後にシミが見え難くなったと考えられる。
【実施例】
【００５１】
以下に、実施例及び比較例を挙げて本発明を更に具体的に説明するが、本発明は、その要旨を超えない限りこれらの実施例に限定されるものではない。
【００５２】
実施例１
繊維の材料がポリプロピレン１００％で、１本の太さが２０デニールのフィラメント（三菱パイレン社製ダグリス）を４０本揃えて８００デニールとした糸を３本撚りしてなる２４００デニールの撚糸を用いて、タフトカーペットを製造した。撚糸はインターミングル製法で製造した。
上記２４００デニールの撚糸を、横方向（Gauge）に、２．５４×１０−２ｍ当たり（１インチ当たり）１０本、縦方向（Stech）に、２．５４×１０−２ｍ当たり（１インチ当たり）１２本で織り込んだ。
【００５３】
フィラメントは薄いベージュ色、従ってカーペットの色は薄いベージュ色であり、ベージュ色の着色剤は、フィラメント紡糸段階の前に原料に配合された原着糸である。
毛足（パイル）の長さは、７ｍｍのカットカーペットを製造した。バッキングには麻布を用いた。これを「カーペット０１」とする。
ポリプロピレンのＪＩＳ  Ｌ  ０１０５に基づいて測定された水分率は０．０％である。
【００５４】
比較例１
実施例１において、繊維の材料を、ポリプロピレン１００％に代えて、ウール８０％とナイロン（登録商標）２０％にし、１本の太さが１２８５デニール（毛番手７番手）の紡績糸を２本揃えて２５７０デニールとした撚糸を用いて、タフトカーペットであるカットカーペットを製造した。
色、カットカーペットの毛足（パイル）の長さ、バッキングの材質・形態は、実施例１と同様にした。これを「カーペット０２」とする。
【００５５】
ウール（毛）のＪＩＳ  Ｌ  ０１０５に基づいて測定された公定水分率は１５．０％であるので、用いたウールの水分率は１５．０％であり、また、ナイロン（登録商標）の公定水分率は４．５％であるので、用いたナイロン（登録商標）の水分率は４．５％である。
ウール／ナイロン（登録商標）＝８０／２０の本発明における水分率は、以下より、１２．９％である。
１５．０（％）×０．８＋４．５（％）×０．２＝１２．９（％）
【００５６】
評価例１
醤油、ソース、赤ワイン、漂白剤、コーラ、野菜ジュース、コーヒー、紅茶、緑茶、マスタード、カレー、スパゲティー、ケチャップ、ラー油、マヨネーズ及びタバスコを、上記実施例１及び比較例１で製造したカーペット上に、それぞれ５０ｇ置いた。それぞれ、直径約５ｃｍの円の汚れとなった。図１及び図３にその状態の写真を示す。
【００５７】
そのまま、１５日間放置した後、クリーナー（洗剤）として、ライオン社製、カーペットクリーナーを用い、業務用のクリーニング装置（ＴＥＮＰＯ社製）を用いて、それぞれの汚れを５分間ずつ、常法に従ってクリーンニングした。上記クリーニング装置は、水をジェット噴射し汚れを落とし、汚水をバキュームする装置である。
【００５８】
＜汚れ放置後にクリーニングした後のシミの視認性＞
クリーンニング後、クリーナー（洗剤）が乾燥するまで、１時間経過させ、カーペットの５０ｃｍ上からと、立って目の高さから目視で観察し、下記判定基準で判定した。
【００５９】
＜判定基準＞
◎：５０ｃｍ上から全くシミが視認できない。
○：５０ｃｍ上から良く見るとシミの輪郭だけはかすかに見えるが、カーペット上を歩く人には視認できない。
△：５０ｃｍ上からシミの輪郭が明らかに通常部と違いがあることが視認できるが、カーペット上を歩く人が下を見れば、相当注意しないとシミがあることに気付かない。
×：５０ｃｍ上からシミの中心部も明らかに通常部との色の違いがあることが視認でき、カーペット上を歩く人が下を見ればシミがあることに気付く。
【００６０】
【表１】
2013165792.tif 000003
【００６１】
評価結果を表１、及び、図２及び図４に示す。すなわち、表１、図２、図４から、本発明のカーペット０１（実施例１）は、評価した全ての汚れ原因物について、◎か○であったが、カーペット０２（比較例１）は、評価した全ての汚れ原因物について、×であった。
【００６２】
図２は、実施例１のカーペット０１の上に汚れ原因物を置き、１５日後に評価例１に従ってクリーニングした後の写真であるが、野菜ジュースとカレーで○であり、その他は◎であり、汚れが殆ど又は全く目視できなかった。
一方、図４は、比較例１のカーペット０２の上に汚れ原因物を置き、１５日後に評価例１に従ってクリーニングした後の写真であるが、全ての汚れ原因物について、汚れが明確に視認できた。
【００６３】
評価例２
評価例１と同様の汚れ原因物を、上記実施例１及び比較例１で製造したカーペット上に、それぞれ５０ｇ置いた。それぞれ、直径約５ｃｍの円の汚れとなった。
【００６４】
＜汚れ放置後クリーニングしないときのシミの視認性＞
そのまま、クリーニングもしないし汚れを拭き取りもしないで、１５分間経過後及び１５日間放置後に、「汚れ放置後クリーニングしないときのシミの視認性」を、カーペットの５０ｃｍ上からと、立って目の高さから目視で観察し、下記判定基準で判定した。
ただし、粘度の高い汚れ原因物の場合は、クリーニングしなければ（クリーニング前であれば）、当然、シミが視認できるので、醤油、赤ワイン、漂白剤、コーラ、コーヒー、紅茶、緑茶、ラー油及びタバスコという粘度の低い汚れ原因物のみを評価の対象にした。
【００６５】
＜判定基準＞
◎：５０ｃｍ上から全くシミが視認できない。
○：５０ｃｍ上から良く見るとシミの輪郭だけはかすかに見えるが、カーペット上を歩く人には視認できない。
△：５０ｃｍ上からシミの輪郭が明らかに通常部と違いがあることが視認できるが、カーペット上を歩く人が下を見れば、相当注意しないとシミがあることに気付かない。
×：５０ｃｍ上からシミの中心部も明らかに通常部との色の違いがあることが視認でき、カーペット上を歩く人が下を見ればシミがあることに気付く。
【００６６】
図１及び図３は、それぞれ、実施例１のカーペット０１、及び、比較例１のカーペット０２の上に汚れ原因物を置き、１５日後のクリーニング前の写真である。これは、クリーニングしないで観察評価する評価例２の写真であるが、評価例１のクリーニング前の写真でもある。
【００６７】
図１から分かるように、実施例１のカーペット０１では、汚れ原因物が、醤油、赤ワイン、漂白剤、コーラ、コーヒー、紅茶、緑茶、ラー油及びタバスコという粘度の低い着色液体においては、クリーニングしなくても（クリーニング前でも）、目視でシミが確認できなかった。
【００６８】
一方、図３は、比較例１のカーペット０２の上に汚れ原因物を置き、クリーニング前の写真であるが、図３から分かるように、比較例１のカーペット０２では、クリーニング前は、評価した全ての汚れ原因物で、目視でシミが確認できた。
【００６９】
クリーニングせずに１５分間経過後及び１５日間経過後に評価した結果を表２に併せて示したが、クリーニングせずに１５分間経過後に評価した結果は、クリーニングせずに１５日間経過後に評価した上記結果とほぼ同様の結果が得られた。
【００７０】
【表２】
2013165792.tif 000004
【００７１】
実施例２
実施例１において、繊維の材料を、ポリプロピレン１００％に代えて、ポリエステル（ＰＥＴ）（テイジン社製テトロン（登録商標））（原着糸）とした以外は、実施例１と同様にカーペットを製造した。これを「カーペット０３」とする。
ポリエステルのＪＩＳ  Ｌ  ０１０５記載の公定水分率（０．４％）から、カーペット０３のフィラメントの本発明における水分率は０．４％である。
【００７２】
評価例２と同様に、「汚れ放置後クリーニングしないときのシミの視認性」を評価した。その結果、評価した全ての汚れ原因物（醤油、赤ワイン、漂白剤、コーラ、コーヒー、紅茶、緑茶、ラー油及びタバスコ）で、判定は「◎〜○」の間であった。
【００７３】
比較例２
実施例１において、ポリプロピレン１００％に代えて、ウール８０％とナイロン（登録商標）２０％にした以外は、実施例１と全く同様にしてカーペットを製造した。これを「カーペット０４」とする。
ウール／ナイロン（登録商標）＝８０／２０の水分率は１２．９％である。
【００７４】
評価例２と同様に、「汚れ放置後クリーニングしないときのシミの視認性」を評価した。その結果、評価した全ての汚れ原因物（醤油、赤ワイン、漂白剤、コーラ、コーヒー、紅茶、緑茶、ラー油及びタバスコ）で、判定は「×」であった。
【００７５】
比較例３
実施例１において、繊維の材料を、ポリプロピレン１００％に代えて、ポリウレタン１００％とした以外は、実施例１と同様にカーペットを製造した。これを「カーペット０５」とする。
ポリウレタン系合成繊維のＪＩＳ  Ｌ  ０１０５記載の公定水分率から、本発明における水分率は１．０％である。
【００７６】
評価例２と同様に、「汚れ放置後クリーニングしないときのシミの視認性」を評価した。その結果、比較例１と同様の結果が得られた。
【００７７】
実施例４
実施例２のポリエステル繊維からなるフィラメントを、原着糸から後染めに代えた以外は実施例２と同様にカーペットを製造した。これを「カーペット０６」とする。
【００７８】
カーペット０６を、評価例２における実施例１、２と同様に評価した。
その結果、クリーニングしなくても１５分後に汚れが目視できなくなったが、その程度は、原着糸を用いた実施例２よりは劣っていた。汚れ原因物がフィラメントの中に入り易く、クリーニング後、クリーニング前で、汚れの痕跡（シミ等）を見つけ易くなった。
また、後染めのフィラメントを用いると、漂白剤、カレー、タバスコ及び野菜ジュースに対しては、クリーニング後でも痕跡が残る場合があった。
【００７９】
実施例５
実施例１のカーペット（カーペット０１）において、フィラメント１本の太さ、カーペットに織り込んだ撚糸の太さ、及び、６．４５×１０−４ｍ２当たり（１平方インチ当たり）に織り込んだ撚糸の本数（すなわち１平方インチ当たりのドット数）を表３に示したようにした以外は、実施例１と同様にカーペットＮｏ．０７〜１８を製造した。
フィラメントの繊維の材質（従って水分率）、織り方、毛足（パイル）の長さ、バッキング等、その他の条件については実施例１のカーペット０１と同様にした。
【００８０】
【表３】
2013165792.tif 000005
【００８１】
評価例３
カーペットＮｏ．０７〜１８を、粘度が低い汚れ原因物として、コーヒーと赤ワインを用いて、評価例２と同様に評価し、同様に判定した。結果を表４に示す。
【００８２】
【表４】
2013165792.tif 000006
【００８３】
上記表１の結果から明らかなように、本発明のカーペット０１、０７、０９、１１、１３、１５、１７は、全て「◎」であった。
一方、カーペット０８、１０、０２、１４、１６、１８は、「△」又は「×」であった。
【産業上の利用可能性】
【００８４】
本発明のカーペットは、汚れがクリーニングによって落とし易く、クリーニング後に汚れが目立ち難く、また、クリーニングしなくても粘度の低い液体であるならば、クリーニング前であっても汚れが見えなくなるので、一般向けの汎用カーペットとして広く利用されるものである。
特に、汚れが付いてからクリーニングまでに時間がたっても、汚れが目立たないようにクリーニングできるので、ホテル等の床に敷くカーペットとして特に好適に利用されるものである。
【図１】
2013165792.tif 000007
【図２】
2013165792.tif 000008
【図３】
2013165792.tif 000009
【図４】
2013165792.tif 000010